(57)【要約】エステル基のいくらかを不飽和含有エステルもしくはアミド基に転化させた後に得られる重合体を硫黄または過酸化物で硬化させることによりエチレンとアクリル酸エステルの共重合体を架橋させる方法を開示する。得られた架橋重合体はしばしば優れた加硫ゴム特性を示し、特に弾性重合形態でシールまたはガスケットとして用いるのに有用である。【特許請求の範囲】
【請求項１】
重合体を架橋させる方法であって、
（ａ）本質的に約１０モルパーセント以上のエチレン、約１０モルパーセント以上の
【化１】
2004512387.tif 000016
［ここで、
Ｒ１は、メチルまたは水素であり、そして
Ｒ２は、ヒドロカルビルもしくは置換ヒドロカルビルである］
および全体で約１０モルパーセント以下の量の１種以上の炭化水素オレフィンからなる１番目の重合体をオレフィン結合を１つ以上含むアルコールもしくは第一級アミンによりエステル交換もしくはアミド化することにより前記オレフィン結合を伴う側鎖を有する２番目の重合体を生成させ、そして
（ｂ）硫黄または過酸化物硬化系を用いて前記２番目の重合体を架橋させる、
ことを含んで成る方法。
【請求項２】
前記１番目の重合体が弾性重合体である請求項１記載の方法。
【請求項３】
各Ｒ２が独立して炭素原子を１から６個含むアルキルである請求項２記載の方法。
【請求項４】
Ｒ２がメチルである請求項２記載の方法。
【請求項５】
前記１番目の重合体がエチレン／アクリル酸メチルのジポリマーである請求項２記載の方法。
【請求項６】
前記１番目の重合体がエチレン／アクリル酸アルキル共重合体であり、各アルキルが炭素原子を１から６個含む請求項２記載の方法。
【請求項７】
エステル交換を実施する請求項１、２または５記載の方法。
【請求項８】
エステル交換用触媒を存在させる請求項７記載の方法。
【請求項９】
前記触媒がテトラアルキルチタネートまたは錫化合物である請求項８記載の方法。
【請求項１０】
前記アルコールが式ＨＲ３（ＣＲ４＝ＣＲ５Ｒ６）ｔＣＨ２ＯＨ（ＩＩＩ）［式中、Ｒ３および各Ｒ５は、各々独立して、共有結合、アルキレンまたはアルキリデンであり、そしてＲ４およびＲ６は、各々独立して、水素またはアルキルであり、そしてｔは１、２または３である］で表される請求項７記載の方法。
【請求項１１】
前記アルコールがオレイルアルコール、リノレイルアルコールまたはリノレニルアルコールの中の１種以上である請求項７記載の方法。
【請求項１２】
（ｂ）中にまた前記１番目の重合体も存在するが、但し前記２番目の重合体が前記１番目の重合体と前記２番目の重合体の総量の少なくとも２０重量％であることを条件とする請求項１記載の方法。
【請求項１３】
（ａ）本質的に約１０モルパーセント以上のエチレン、約１０モルパーセント以上の
【化２】
2004512387.tif 000017
［ここで、
Ｒ１は、メチルまたは水素であり、そして
Ｒ２は、ヒドロカルビルもしくは置換ヒドロカルビルである］
および全体で約１０モルパーセント以下の量の１種以上の炭化水素オレフィンからなる１番目の重合体をオレフィン結合を１つ以上含むアルコールもしくは第一級アミンによりエステル交換もしくはアミド化することにより前記オレフィン結合を伴う側鎖を有する２番目の重合体を生成させることで製造された重合体、および
（ｂ）硫黄または過酸化物硬化系、
を含んで成る組成物。
【請求項１４】
前記重合体が弾性重合体である請求項１３記載の組成物。
【請求項１５】
各Ｒ２が独立して炭素原子を１から６個含むアルキルである請求項１４記載の組成物。
【請求項１６】
Ｒ２がメチルである請求項１４記載の組成物。
【請求項１７】
前記１番目の重合体がエチレン／アクリル酸アルキル共重合体であり、各アルキルが炭素原子を１から６個含む請求項１４記載の組成物。
【請求項１８】
前記重合体がエチレン／アクリル酸メチルのジポリマーである請求項１４記載の組成物。
【請求項１９】
また前記１番目の重合体も存在するが、但し前記２番目の重合体が前記１番目の重合体と前記２番目の重合体の総量の少なくとも２０重量％であることを条件とする請求項１３記載の組成物。
【請求項２０】
（ａ）本質的に約１０モルパーセント以上のエチレン、約１０モルパーセント以上の
【化３】
2004512387.tif 000018
［ここで、
Ｒ１は、メチルまたは水素であり、そして
Ｒ２は、ヒドロカルビルもしくは置換ヒドロカルビルであるが、但しＲ２の少なくとも０．５モルパーセントがオレフィン不飽和を含むことを条件とする］
および全体で約１０モルパーセント以下の量の１種以上の炭化水素オレフィンからなる重合体、および
（ｂ）硫黄または過酸化物硬化系、
を含んで成る組成物。
【請求項２１】
前記重合体が弾性重合体である請求項２０記載の組成物。
【請求項２２】
不飽和を含まない各Ｒ２が独立して炭素原子を１から６個含むアルキルである請求項２１記載の組成物。
【請求項２３】
不飽和を含まないＲ２がメチルである請求項２１記載の組成物。
【請求項２４】
前記重合体が、不飽和を含まないＲ２がメチルである式（Ｉ）とエチレンのみの共重合体である請求項２２記載の組成物。
【請求項２５】
また２番目の重合体も存在するが、但し前記１番目の重合体が前記１番目の重合体と前記２番目の重合体の総量の少なくとも２０重量％でありそして前記２番目の重合体が本質的に約１０モルパーセント以上のエチレン、約１０モルパーセント以上の
【化４】
2004512387.tif 000019
［ここで、
Ｒ１は、メチルまたは水素であり、そして
Ｒ２は、ヒドロカルビルもしくは置換ヒドロカルビルであるが、但し少なくともＲ２のいずれもオレフィン不飽和を含まないことを条件とする］
および全体で約１０モルパーセント以下の量の１種以上の炭化水素オレフィンからなることを条件とする請求項２０記載の組成物。
【請求項２６】
請求項１記載の方法の生成物。
【請求項２７】
請求項７記載の方法の生成物。
【請求項２８】
前記１番目の重合体が段階（ａ）の前に乾燥される請求項１記載の方法。
【請求項２９】
前記１番目の重合体が段階（ａ）の前に乾燥される請求項７記載の方法。
【発明の詳細な説明】
【０００１】
（発明の分野）
エチレンとアクリル酸エステルの共重合体が有するエステル基のいくらかを不飽和を含有するエステルもしくはアミド基に転化させた後に得られた重合体を硫黄または過酸化物で硬化させることにより前記共重合体を架橋させる。
【０００２】
（技術的背景）
重合体を架橋（時にはまた加硫または硬化とも呼ばれる）させるとそれらの意図した使用でしばしば向上した特性を有する生成物がもたらされる。このことは特に重合体が弾性重合体の時に当てはまり、弾性重合体の硬化は例えば硫黄または過酸化物による硬化を用いて非常に一般的に行われている。硫黄による硬化の場合、一般的に言って、そのような重合体はオレフィン系不飽和を含有する一方、過酸化物による硬化の場合にはオレフィン系不飽和が存在する方がしばしば好ましい［例えばＨ．Ｍａｒｋ他編集、Ｅｎｃｙｃｌｏｐｅｄｉａ　ｏｆ　Ｐｏｌｙｍｅｒ　Ｓｃｉｅｎｃｅ　ａｎｄ　Ｅｎｇｉｎｅｅｒｉｎｇ、第１７巻、ＭｃＧｒａｗ−Ｈｉｌｌ　Ｂｏｏｋ　Ｃｏ．、Ｎｅｗ　Ｙｏｒｋ、１９８９、６６６−６９８頁を参照］。
【０００３】
しかしながら、ある種の弾性重合体はオレフィン系不飽和を含有せず、そのため、それらは一般に硫黄では硬化せずそして／または過酸化物で硬化するがいくらか困難さを伴う。このような弾性重合体の硬化は他の硬化系を用いて行われている。例えば、架橋をもたらす第一級ジアミンを用いて弾性重合体であるエチレン／アクリル系（ａｃｒｙｌｉｃ）共重合体を架橋させることができる［例えばＨ．Ｍａｒｋ他編集、Ｅｎｃｙｃｌｏｐｅｄｉａ　ｏｆ　Ｐｏｌｙｍｅｒ　Ｓｃｉｅｎｃｅ　ａｎｄ　Ｅｎｇｉｎｅｅｒｉｎｇ、第１巻、ＭｃＧｒａｗ−Ｈｉｌｌ　Ｂｏｏｋ　Ｃｏ．、Ｎｅｗ　Ｙｏｒｋ、１９８５、３２５−３３４頁を参照］。そのような架橋でより容易に架橋が生成しそして／またはより安定な架橋が生成するようにすることを補助する為、カルボン酸または酸の半エステルなどの如き硬化部位単量体（ｃｕｒｅｓｉｔｅ　ｍｏｎｏｍｅｒ）を重合体中に共重合させることも可能である［例えば米国特許第３，８８３，４７２号および３，９０４，５８８号を参照］。しかしながら、硫黄または過酸化物硬化剤（ｐｅｒｏｘｉｄｅ　ｃｕｒｅｓ）を用いてそのような重合体を架橋させる方がしばしば望ましい、と言うのは、そのような硬化剤は幅広く多様な一般的弾性重合体を硬化させる目的で数多くの工場で既に用いられておりそして／またはそのような硬化剤は安価でありそして／または毒性が低い。そのような種類の重合体が過酸化物および／または硫黄で硬化し得るようにする目的で、それらにオレフィン系不飽和含有基を導入するのが望ましい。そのような基の導入は基本的重合体特性を害さないような様式で行うべきである［そのような重合体を容易および／または経済的に硬化させることができそして／または得られる架橋が安定であるように（良好な加硫ゴム特性が得られるように）］。
【０００４】
特開昭６２−１２１７４６号には、エチレンとアクリル酸エステルと無水マレイン酸および／またはマレイン酸の半エステルから製造された重合体（これはオレフィン系不飽和アミンもしくはアルコールにより「変性」されている）のエステル化に続く硫黄もしくは過酸化物硬化剤を用いた硬化が記述されている。エチレンの繰り返し単位とアクリル酸エステルの繰り返し単位のみを含有する重合体に関しては全く述べられていない。
【０００５】
ドイツ特許出願公開第３，７１５，０２７　Ａ１号には、エチレンとアクリル酸および／またはエステルと場合により他の単量体、例えば無水マレイン酸などのいろいろな共重合体、それらとオレフィン系アルコール（多不飽和アルコールを包含）の反応、そしてそれらを次に酸化、例えば空気との反応により架橋させる（しばしば酸化用触媒の存在下で）ことが記述されている。このような重合体は熱硬化性溶融接着剤として有用である。硫黄もしくは過酸化物による硬化に関しては全く述べられていない。
【０００６】
米国特許第５，７３６，６１６号とドイツ特許出願公開第３，７１５，０２７号は、ペンダント型不飽和を含有する重合体を酸素捕捉剤（酸素と反応する）として用いる点で類似している。その重合体の製造はエチレンとアクリル酸および／またはエステルを重合させた後に得られた重合体を不飽和アルコールによりエステル化もしくはエステル交換することにより行われている。硫黄もしくは過酸化物硬化剤を用いてそのような重合体を硬化させることに関しては全く述べられていない。
【０００７】
米国特許第５，０９３，４２９号には、エチレンとアクリル酸エステルと重合後に残存する不飽和（例えば共重合性二重結合および重合中に反応しない二重結合）を含有する共重合性単量体の直接共重合により、或はエチレンとアクリル酸エステルと他の共重合性単量体（これは後で不飽和アルコールまたはアミンと反応し、それによって、前記不飽和が重合体に付着し得る）の共重合によりオレフィン不飽和を含有する重合体を生成させることが記述されている。次に、硫黄もしくは過酸化物硬化系を用いてその不飽和含有重合体を架橋させることができる。オレフィン系不飽和を付着させるための部位としてアクリル酸エステルを用いることに関しては全く述べられていない。
【０００８】
この上に示した文献のいくつかに示されている硬化部位単量体を存在させる結果としてもたらされる架橋は、ある場合には、望まれるほどの安定性を示さない、と言うのは、架橋性基（例えばオレフィン系不飽和）間の結合は望まれるほどには安定でないからである（例えば、エチレン／アクリル酸アルキル／マレイン酸エステルの重合体は温度が１６０℃を超えると酸−エステル硬化部位の所で内部反応が起こって無水部分が生成することが米国特許第４，３９９，２６３号に述べられている）。その架橋は充分には安定でない可能性がある、と言うのは、その硬化部位単量体および／または重合体変性剤（ｐｏｌｙｍｅｒ−ｍｏｄｉｆｙｉｎｇ　ｒｅａｇｅｎｔｓ）（これは硬化性官能性を重合体に付着させる）が望まれない反応に触媒作用を及ぼす基を組成物の中に導入するからである。
【０００９】
（発明の要約）
本発明は重合体を架橋させる方法に関し、この方法は、
（ａ）本質的に約１０モルパーセント以上のエチレン、約１０モルパーセント以上の
【００１０】
【化５】
2004512387.tif 000002
【００１１】
［ここで、
Ｒ１は、メチルまたは水素であり、そして
Ｒ２は、ヒドロカルビルもしくは置換ヒドロカルビルである］
および全体で約１０モルパーセント以下の量の１種以上の炭化水素オレフィンからなる１番目の重合体を、オレフィン結合を１つ以上含むアルコールもしくは第一級アミンによりエステル交換もしくはアミド化することにより前記オレフィン結合を伴う側鎖を有する２番目の重合体を生成させ、そして
（ｂ）硫黄または過酸化物硬化系を用いて前記２番目の重合体を架橋させる、
ことを含んで成る。
【００１２】
本明細書では、また、
（ａ）本質的に約１０モルパーセント以上のエチレン、約１０モルパーセント以上の
【００１３】
【化６】
2004512387.tif 000003
【００１４】
［ここで、
Ｒ１は、メチルまたは水素であり、そして
Ｒ２は、ヒドロカルビルもしくは置換ヒドロカルビルである］
および全体で約１０モルパーセント以下の量の１種以上の炭化水素オレフィンからなる１番目の重合体を、オレフィン結合を１つ以上含むアルコールもしくは第一級アミンによりエステル交換もしくはアミド化することにより前記オレフィン結合を伴う側鎖を有する２番目の重合体を生成させることにより製造された重合体、および
（ｂ）硫黄または過酸化物硬化系、
を含んで成る組成物も開示する。
【００１５】
本明細書では他の組成物も開示し、これは、
（ａ）本質的に約１０モルパーセント以上のエチレン、約１０モルパーセント以上の
【化７】
2004512387.tif 000004
［ここで、
Ｒ１は、メチルまたは水素であり、そして
Ｒ２は、ヒドロカルビルもしくは置換ヒドロカルビルであるが、但しＲ２の少なくとも０．５モルパーセントがオレフィン不飽和を含むことを条件とする］
および全体で約１０モルパーセント以下の量の１種以上の炭化水素オレフィンからなる重合体、および
（ｂ）硫黄または過酸化物硬化系、
を含んで成る組成物である。
【００１６】
（発明の詳細）
本明細書では特定の用語を用い、それらを以下に定義する：
ヒドロカルビルは、炭素と水素のみを含有する一価基を意味する。特に明記しない限り、それが含む炭素原子の数は１から３０であるのが好適である。
【００１７】
置換ヒドロカルビルは、（適宜）アミド化、エステル交換および架橋を妨害しない置換基（官能基）を１つ以上含むヒドロカルビルを意味する。有用な置換基にはオキソ（ケト）、ハロ、エーテルおよびチオエーテルが含まれる。特に明記しない限り、それが含む炭素原子の数は１から３０であるのが好適である。
【００１８】
炭化水素オレフィンは炭素と水素のみを含有する重合性オレフィンを意味する。
【００１９】
オレフィン系二重結合は、芳香環の一部でない炭素−炭素二重結合を意味する。このオレフィン系二重結合は好適にはアリルの水素原子を１つ以上有するものである（特に過酸化物硬化剤を用いる場合）。
【００２０】
アクリル酸エステルは式（Ｉ）で表される化合物を意味する。
【００２１】
ジポリマーは２種類の単量体に由来する繰り返し単位を含有する共重合体を意味する。
【００２２】
硫黄硬化系は、硫黄化学を用いて不飽和重合体を硬化させることが知られている慣用の硬化系のいずれも意味する［例えばＨ．Ｍａｒｋ他、Ｅｎｃｙｃｌｏｐｅｄｉａ　ｏｆ　Ｐｏｌｙｍｅｒ　Ｓｃｉｅｎｃｅ　ａｎｄ　Ｅｎｇｉｎｅｅｒｉｎｇ、第１７巻、ＭｃＧｒａｗ−Ｈｉｌｌ　Ｂｏｏｋ　Ｃｏ．、Ｎｅｗ　Ｙｏｒｋ、１９８９、６６６−６９８頁、そしてＷ．Ｈｏｆｆｍａｎｎ、Ｖｕｌｃａｎｉｚａｔｉｏｎ　ａｎｄ　Ｖｕｌｃａｎｉｚｉｎｇ　Ａｇｅｎｔｓ、ＭａｃＬａｒｅｎ　＆　Ｓｏｎ，Ｌｔｄ．Ｌｏｎｄｏｎ、１９６７（これらは両方とも引用することによって本明細書に組み入れられる）を参照］。このような硬化系には慣用の促進剤および他の化合物を含めることができ、これには遊離の硫黄が存在していてもよく、或は存在していなくてもよい。
【００２３】
過酸化物硬化系は、有機過酸化物を用いて不飽和重合体を硬化させることが知られている慣用の硬化系のいずれも意味する（これらはまた不飽和を含まない重合体も硬化させる）［例えばＷ．Ｈｏｆｆｍａｎｎ、Ｖｕｌｃａｎｉｚａｔｉｏｎ　ａｎｄ　Ｖｕｌｃａｎｉｚｉｎｇ　Ａｇｅｎｔｓ、ＭａｃＬａｒｅｎ　＆　Ｓｏｎｘ，Ｌｔｄ．Ｌｏｎｄｏｎ、１９６７（これは引用することによって本明細書に組み入れられる）を参照］。過酸化物を存在させること以外に、また他の慣用の材料、例えばいわゆる共作用剤（ｃｏａｇｅｎｔｓ）なども存在させることもできる。
【００２４】
弾性もしくは弾性重合体は、５０℃以上の融点（Ｔｍ）を示す重合体結晶子がいくらか存在していてその融解熱が５Ｊ／ｇ未満、より好適には約２Ｊ／ｇ未満でありかつ好適には２５℃で重合体結晶子が存在せず、そして重合体のガラス転移温度（Ｔｇ）が約５０℃未満、より好適には約２０℃未満、特に好適には約０℃未満であることを意味する。この重合体のＴｍおよび融解熱は、ＡＳＴＭ方法Ｄ３４５１を用いて１０℃／分の加熱速度で測定したＴｍおよび融解熱であり、溶融吸熱のピークとしてＴｍを採用する一方、重合体のＴｇはＡＳＴＭ方法Ｅ１３５６を用いて１０℃／分の加熱速度で測定したＴｇであり、中点の温度（ｍｉｄｐｏｉｎｔ　ｔｅｍｐｅｒａｔｕｒｅ）をＴｇとして採用する。これらの両方とも重合体の２回目の加熱時に測定する。
【００２５】
本発明で用いる１番目の重合体は好適にはエチレンと式（Ｉ）のジポリマーである。式（Ｉ）において、Ｒ１が水素でありそして／またはＲ２がヒドロカルビル、より好適には炭素原子を１から６個含むアルキル、特に好適にはメチルであるのが好適である［Ｒ１が水素でＲ２がメチルの時の式（Ｉ）はアクリル酸メチルである］。また好適には、この１番目の重合体は弾性重合体である。特に好適な重合体は、アクリル酸メチル含有量が約１３から約４６モルパーセントのエチレン／アクリル酸メチルジポリマーである。
【００２６】
有用な炭化水素オレフィンにはスチレン、α−メチルスチレンおよび置換スチレンが含まれる。
【００２７】
オレフィン系結合を含む有用なアルコールには、式Ｈ（ＣＨ２）ｐＣＨ＝ＣＨ（ＣＨ２）ｑＣＨ２ＯＨ、（ＩＩ）［式中、ｐは０または１から１０の整数であり、そしてｑは０または１から３０の整数である］、ＨＲ３（ＣＲ４＝ＣＲ５Ｒ６）ｔＣＨ２ＯＨ、（ＩＩＩ）［式中、Ｒ３および各Ｒ５は、各々独立して、共有結合、アルキレンまたはアルキリデンであり、そしてＲ４およびＲ６は、各々独立して、水素またはアルキルであり、ここで（適宜）Ｒ３、Ｒ４、Ｒ５およびＲ６は、各々独立して、炭素原子を１から２０個含み、そしてｔは１、２または３である］で表されるアルコールが含まれる。（ＩＩ）が好適なアルコールであり、（ＩＩ）では、ｐが０でありそして／またはｑが５から１７であるか或はｐが８でありそしてｑが７であるのが好適である。このようなアルコールは第一級もしくは第二級アルコールであるのが好適であり、それらが第一級アルコールであるのがより好適である。アルコールの混合物、例えばオレイルアルコール、リノレイルアルコールおよびリノレニルアルコールの混合物などを用いることも可能である。好適な具体的アルコールには１０−ウンデセン−１−オール、オレイルアルコール、シス−３，７−ジメチル−２，６−オクタジエン−１−オールおよび３−メチル−２−ブテノールが含まれる。
【００２８】
オレフィン結合を含有する有用な第一級アミンには、式Ｈ（ＣＨ２）ｐＣＨ＝ＣＨ（ＣＨ２）ｑＣＨ２ＮＨ２、（ＩＶ）［式中、ｐは０または１から１０の整数であり、そしてｑは０または１から３０の整数である］、ＨＲ３（ＣＲ４＝ＣＲ５Ｒ６）ｔＣＨ２ＮＨ２、（Ｖ）［式中、Ｒ３および各Ｒ５は、各々独立して、共有結合、アルキレンまたはアルキリデンであり、そしてＲ４およびＲ６は、各々独立して、水素またはアルキルであり、ここで（適宜）Ｒ３、Ｒ４、Ｒ５およびＲ６は、各々独立して、炭素原子を１から２０個含み、そしてｔは１、２または３である］で表されるアミンが含まれる。（ＩＶ）が好適な第一級アミンであり、（ＩＶ）では、ｐが０でありそして／またはｑが５から１７であるか或はｐが８でありそしてｑが７であるのが好適である。
【００２９】
前記１番目の重合体と前記不飽和アルコールもしくは第一級アミンの反応は、通常は高温で行なわれ、起こさせそして前記アルコールもしくはアミンが前記１番目の重合体と反応する機会を得るまでに蒸発することがないのが好適であり、このような化合物の沸点は蒸発速度が比較的遅くなるに充分なほど高いのが好適である。このことは勿論そのようなアミンまたはアルコールの分子量が、その沸点が比較的高いような分子量であることを意味する。従って、前記１番目の重合体の反応［段階（ａ）］では、そのような不飽和第一級アミンもしくは不飽和アルコールが大気圧下で示す沸点（必要ならばより低い圧力における沸点から外挿する）が工程温度より高い、より好適には少なくとも約５０°高いのが好適である。オレフィン系不飽和アルコールが前記１番目の重合体と反応させるに好適な反応体である。
【００３０】
前記１番目の重合体をオレフィン系不飽和アルコールおよび／または第一級アミンと反応させて重合体を生成させると、前記オレフィン系不飽和アルコールおよび／または第一級アミンが前記重合体の側鎖になる（２番目の重合体を生成する）。アルコールを用いるとエステル交換が起こり、それによって、−ＯＲ２基が前記アルコールに由来する基（アルコールからヒドロキシルの水素原子を引いたもの）で置換される。第一級アミンを用いるとアミド化が起こり、それによって、−ＯＲ２基が前記第一級アミンに由来する基（この第一級アミンからアミノの窒素原子上の水素原子の中の１つを引いたもの）で置換される。前記１番目の重合体との反応に加えるアルコールおよび／またはアミンの総量は望まれるエステル交換および／またはアミド化の程度および前記１番目の重合体と実際に反応するアルコールおよび／または第一級アミンのパーセントに依存するであろう。この範囲は典型的にその使用する１番目の重合体中に存在する繰り返し単位（Ｉ）の０．１から１００モルパーセント、好適には（Ｉ）の０．１から約５０モルパーセント、より好適には約０．１から約３５モルパーセント、特に好適には約１から約２０モルパーセントの範囲である。反応速度を速めるためには、加えるアルコールおよび／またはアミンの量が（Ｉ）の１００％を超えることができるが、そのようにすると他の結果がもたらされる可能性がある（以下を参照）。
【００３１】
前記１番目の重合体の反応はエステル交換および／またはアミド化が起こる如何なる温度で実施することもできるが、約１００℃から約３５０℃、好適には約１４０℃から約２８０℃、より好適には約１８０℃から約２６０℃の範囲が有用である。好適には、その温度が前記重合体の有意な分解が起こる温度を超えないようにすべきである。必要な温度はエステル交換またはアミド化反応の触媒の使用により影響を受け得る。このような反応で慣用される如何なる触媒も使用可能であるが、但しそれが次に起こさせる重合体の架橋を停止させることがないことを条件とする。例えば、公知のエステル交換用触媒、例えばチタン酸アルキル、酢酸亜鉛、アルカリ金属のアルコキサイド、ジブチル錫ジラウレート、カプリル酸第一錫（ｓｔａｎｎｏｕｓ　ｏｃｔｏａｔｅ）、ブチル錫酸（ｂｕｔｙｌｓｔａｎｎｏｉｃ　ａｃｉｄ）、そして（他の）Ｔｉ、Ｓｎ、Ｚｎ、ＭｎおよびＰｂ化合物などを用いることができる。ある種の化合物、例えばアルカリ金属のアルコキサイド（この種類のエステル交換用触媒の使用に関しては米国特許第５，６５６，６９２号を参照）などを用いると架橋反応が遅くなる可能性がある。好適な触媒はテトラアルキルチタネート、例えばテトラブチルチタネートなど、およびジブチル錫ジラウレートである。触媒を典型的な量、例えば前記１番目の重合体の０．０３から５重量パーセント、より典型的には前記１番目の重合体の０．１から２重量パーセントの量で用いることができる。この触媒を少量の不活性液状化合物または前記オレフィン系不飽和化合物の一部に溶解させてそれを前記１番目の重合体と混合してもよい。不活性な液体には芳香族炭化水素、例えばキシレン、１，２，３，４−テトラメチルベンゼンおよびイソデュレンなど、そして塩素置換炭化水素、例えばｏ−ジクロロベンゼンなどが含まれる。そのような触媒を用いるとしばしば前記反応を起こさせるに必要な温度が低くなりそして／または時間が短くなる。
【００３２】
エステル交換反応は平衡反応であるので、この反応を完了させるには副生成物であるアルコールＲ２ＯＨを反応から除去するのが好適であり得る。これは前記（通常は揮発性）アルコールを蒸発させることにより実施可能である。そのような副生成物の除去を補助する目的で真空を適用してもよくそして／または不活性ガスにより掃気してもよい。不活性ガス雰囲気はまた反応中に起こる変色を防止しそして／または他の劣化を防止するにも役立ち得る。
【００３３】
前記エステル交換／アミド化はいろいろな様式で実施可能である。前記アルコールおよび／またはアミンと前記１番目の重合体の完全な混合を確保する目的で、これらの材料（および存在する場合には触媒）の全部を溶媒に溶解し、そして副生成物であるアルコールをその溶液から留出させることができる。このような様式が均一な反応を確保する良好な様式ではあるが、重合体を溶解させそしてそれを溶液から回収するのはしばしば費用のかかる工程であり、このように、他の方法の方が望ましい可能性がある。１つの方法は、前記重合体を重合体混合用装置内で混合［その融点および／またはＴｇ（もしあれば）より高い温度で］しながら前記重合体を加熱する方法である。前記重合体をミキサーで混練りしながら前記アルコールおよび／またはアミン（およびもし使用する場合には触媒）を添加して所望度合の反応が達成されるまで混合を継続してもよい。
【００３４】
より好適な方法は連続方法であり、この連続方法では、前記１番目の重合体、アルコールおよび／またはアミンおよび触媒（もし存在する場合）を単軸もしくは二軸押出し加工機または同様な装置に供給し、加熱し、混合することにより反応させる。そのスクリューの構造は、好適には、均一な２番目の重合体が生成することが確保されるように、それがいろいろな材料の均一な混合をもたらすように選択し、そしてこれに反応ゾーンを１つ以上持たせ、それによって、好適には、未反応のオレフィン系不飽和化合物１種または２種以上の損失が遅くなるようにする。この押出し加工機内の温度および滞留時間を所望度合の反応が得られるような温度および時間にする。この押出し加工機の真空セクションもしくは口を用いて副生成物であるアルコールＲ２ＯＨを除去することができ、かつまたそれを用いて未反応のオレフィン系不飽和アルコールおよび／または第一級アミンを生成物である重合体から押出し加工機の出口末端の所で除去することもできる。押出し加工機内の典型的な滞留時間は約２０秒から約５分、好適には１から２分であり、加熱されているパイプおよび／または溶融物用ポンプ内の追加的滞留時間を約２０分以下にする（望まれるならば）。
【００３５】
次に、不飽和（オレフィン系）重合体の硬化で通常用いられる硫黄もしくは過酸化物硬化剤を用いて前記２番目の重合体を硬化させる。前記１番目の重合体（反応前）および／または２番目の重合体は熱可塑性プラスチックまたは弾性重合体に通常存在する他の材料を含有していてもよいが、但し、それらが前記１番目の重合体中に存在する場合にはそれらがアミド化／エステル交換を妨害せず、或はそれらが前記２番目の重合体中に存在する場合には硬化を妨害しないことを条件とする。例えば、過酸化物硬化剤を用いる時には通常は油を多量には存在させない、と言うのは、それらはしばしば硬化速度を遅くしそして／または硬化を妨害するからである。そのような材料には充填材／補強剤、例えばカーボンブラック、粘土、タルク、ガラス繊維およびシリカなど、顔料もしくは着色剤、例えば硫酸カルシウムおよびＴｉＯ２など、抗酸化剤、アンチオキソナント（ａｎｔｉｏｘｏｎａｎｔｓ）、油、可塑剤、剥離剤などが含まれ得る。過酸化物硬化剤を用いる時には、しばしば、硬化速度を速くしそして／または加硫ゴムの特性を向上させる目的で、共作用剤、例えばイソシアヌール酸トリアリルまたは「ＨＶＡ−２」（ｍ−フェニレン−ビス−マレイミド）、トリメチロールプロパンのトリメタアクリレート、トリメチロールプロパンのアクリレートおよびシアヌール酸トリアリルなどを使用する。
【００３６】
本明細書に記述する方法により生成した架橋重合体は新規である。また、前記２番目の重合体と硫黄硬化系もしくは過酸化物硬化系を含有する組成物も新規である。
【００３７】
また、前記１番目の重合体と前記２番目の重合体のブレンド物を生成させた後、硫黄もしくは過酸化物硬化系、好適には過酸化物硬化系を用いて前記ブレンド物を硬化させることも可能である。そのようなブレンド物に含まれる前記２番目の重合体の量は、存在する前記１番目の重合体と２番目の重合体の総量を基準にして存在する重合体の少なくとも約２０重量パーセントであるのが好適である。驚くべきことに、このようなブレンド物に含まれるオレフィン系不飽和含有成分の量が少ない時でも重合体が迅速に硬化して良好な特性を有する加硫ゴムが生成する。
【００３８】
前記２番目の重合体の加硫ゴムは良好な特性を有するが、このような特性は、全ての硬化反応の生成物と同様に、用いる硬化剤および出発重合体の組成に応じて変わる可能性がある。架橋形態の安定性に関する良好な試験は一定の温度における圧縮永久歪みである。この種類の試験では、（通常は硬化させた）重合体部品を特定の温度に加熱しながらこれに圧縮応力を負荷する。一定時間後に前記応力を解放して、前記部品を冷却する。前記部品の回復しなかった歪みの量が圧縮永久歪みであり、その数値が低ければ低いほど架橋が転位または単純に破壊に対してより安定である。この試験は圧縮下で用いられる部品、例えばシールおよびガスケットなどにとって特に重要である。
【００３９】
圧縮永久歪みは使用する個々の硬化系とは別に前記２番目の重合体中に残存する未反応のオレフィン系不飽和アルコールおよび／または第一級アミンの割合そして前記２番目の重合体中に存在する反応した（側鎖として存在する）オレフィン系不飽和アルコールおよび／または第一級アミンの絶対量の影響を大きく受けることを確認した。存在する反応したオレフィン系不飽和アルコールおよび第一級アミンのモルパーセント（存在する反応したおよび未反応のオレフィン系不飽和アルコールと第一級アミンの総「モル」数を基準）が比較的高い時に圧縮永久歪みが大きく向上する（低くなる）。従って、前記２番目の重合体が含有する反応したオレフィン系不飽和アルコールおよび第一級アミンの量が約７０モルパーセントを超え、より好適には約８０モルパーセントを超え、特に好適には約９０モルパーセントを超えるのが好適である。添加したアルコールおよび／またはアミンの大部分を反応させそして／または未反応のアルコールおよび／またはアミンを除去することにより、反応したオレフィン系不飽和アルコールおよび／または第一級アミンの高い濃度を達成することができる。未反応アルコールおよび／またはアミンの除去は例えば溶融させた重合体を真空下に、例えば押出し加工機内の真空セクションにおくことなどにより実施可能である。そのような傾向を本明細書の実施例１２−１９に示す。例えば、実施例１２では、重合体中にグラフト結合しなかったアルコールの量は６モルパーセントに過ぎず、そして圧縮永久歪みは７３％であったが、実施例１５では、グラフト結合しなかったアルコールの量は２０モルパーセントでありそして圧縮永久歪みは８０％である。反応したアルコールおよび／またはアミンと反応しなかったアルコールおよび／またはアミンの比率はＮＭＲ分光測定（以下を参照）で測定可能である。
【００４０】
また、前記オレフィン系不飽和アルコールおよび／またはアミンと反応させる前に前記１番目の重合体を乾燥させると２番目の重合体中に存在する未反応のアルコールおよび／またはアミンの量が少なくなることも見いだした。従って、前記１番目の重合体を反応させる前にこれを乾燥させておくのが好適である。この重合体を乾燥させる前の水含有量は約０．２から０．８％であり得る。この重合体を真空オーブン内で乾燥させてもよく、真空をかけて窒素パージ（ｐｕｒｇｅ）をゆっくり行いながら乾燥を８０℃で一晩行うことにより水含有量を約０．０１％にまで下げることができるが、それを周囲条件に１日または２日さらしておくと水含有量が約０．０５％にまで上昇し得る。また、この重合体を押出し加工機に他の如何なる材料も用いないで通過させることにより、押出し加工機に備わっている２つ以上のゾーンの上に位置する排気口に真空をかけながら重合体を乾燥させることも可能である。そのスクリューを２００−２５０ｒｐｍまたは便利な任意の速度で回転させてもよく、そして温度プロファイル（ｐｒｏｆｉｌｅ）を重合体の出口温度が約２００℃になるように調整する。このような条件にすると水分含有量を約０．０１−０．０２％にまで下げることが可能になる。このような乾燥をまた押出し加工機の後方（供給）末端部の所で達成することも可能であり、その後、前記オレフィン系不飽和化合物および触媒（用いる場合）を導入してもよい。この重合体を前記押出し加工機に備わっている最初の数ゾーン内で加熱した後、排気口の所で水分を除去し、続いて、押出し加工機に備わっている次のゾーン内で起こるエステル交換またはアミド交換と乾燥工程を分離するように設計されているメルトシール（ｍｅｌｔ　ｓｅａｌ）の所で水分が除去される。前記メルトシールは押出し加工機のスクリューの中に組み込まれているブリスターリング（ｂｌｉｓｔｅｒ　ｒｉｎｇ）またはリバースエレメント（ｒｅｖｅｒｓｅ　ｅｌｅｍｅｎｔｓ）で構成されていてもよい。
【００４１】
良好な（低い）圧縮永久歪みを達成しようとする時には、２番目の重合体中に存在する反応したオレフィン系不飽和アルコールおよび／または第一級アミンの濃度を最小限にすべきであることを確認した。このことは特に硫黄硬化系を用いる時に当てはまる。存在する反応したオレフィン系不飽和アルコールおよび／または第一級アミンの量を２番目の重合体１００ｇ当たり好適には３０ミリモル以上、より好適には２番目の重合体１００ｇ当たり約３５ミリモル以上にすべきである。未反応のオレフィン系不飽和アルコールおよび／または第一級アミンの量が少ないことと反応したオレフィン系不飽和アルコールおよび／または第一級アミンの量が好適な最小限であることの組み合わせによってしばしば圧縮永久歪みが最良に（最も低く）なりそして／または硬化速度が速くなる。
【００４２】
前記２番目の重合体の他の好適な組成において、Ｒ２の少なくとも約０．５モルパーセント、好適には少なくとも約１．０モルパーセント、特に好適には少なくとも約２．０モルパーセントがオレフィン系不飽和を含むのが好適である。
【００４３】
本実施例では以下に示す方法を用いて重合体組成物を試験した。
【００４４】
【表１】
2004512387.tif 000005
【００４５】
本実施例では、実施例１２−１９を除き、Ｈｅｎｋｅｌ（商標）３３１７またはＨｅｎｋｅｌ（商標）３３１８を用いた。３００ＭＨｚ　ＧＥ分光測定装置を用い、ＣＤＣｌ３を溶媒として用い、テトラメチルシランを内部標準として用いて、１Ｈ　ＮＭＲスペクトルを測定した。ＮＭＲ分析では、不飽和アルコールに割り当てたピークに基づく面積をＥ／ＭＡのＭＡ単位に割り当てたピークに基づく面積と比較した。ＭＡ単位の関連プロトン共鳴はδ３．６５ｐｐｍの所（ペンダント型ＣＨ３Ｏ部分）およびδ２．３ｐｐｍの所（ＣＨＣＯＯ部分）に現れた。ウンデシレニルアルコールがグラフト結合した結果得られるプロトンはδ４．０５ｐｐｍの所（重合体のバックボーンに結合しているＣＨ２ＯＣＯ部分）に現れる（他のアルコールに関しては類似したピークおよび補正を用いることができるであろう）。δ５．０ｐｐｍの所のビニルＣＨ２＝Ｃのプロトンはグラフト化前および後の両方の不飽和アルコールに属する。初期ＭＡ含有量を３．６５ｐｐｍのピークから決定する目的で、反応中に失われたＣＨ３Ｏに関する補正を適用し、副反応が起こらないとしたならば、３．６５ｐｐｍの所の損失は４．０５ｐｐｍの所に現れるピークの１．５倍に等しい。特に明記しない限り、初期ＭＡに対する結合したω−ウンデシレニルアルコールの平均モル比は、５．０ｐｐｍおよび４．０５ｐｐｍの所のピークを２．３ｐｐｍの所のピークと比較することにより計算した４比率の直接平均であり、これを用いて３．６５ｐｐｍの所のピークを補正した。不飽和アミンを用いる時にも同様な方法を適用することができるであろう。
【００４６】
ＮＭＲピーク面積で示されるδ５．０ｐｐｍの所のプロトンの数の方がδ４．０５ｐｐｍの所のプロトンの数よりも若干少ないことから、生成物には未反応のウンデシレニルアルコールがほとんどか或は全く残存しないように見えた。実施例１−１１で用いたアルコールが示した揮発性は反応中に追い出されそして／または重合体精製中に除去されるに充分であった。
【００４７】
全ての試薬を受け取ったまま用いた。ω−ウンデシレニルアルコール（１０−ウンデセン−１−オール、９９％）、チタンｎ−ブトキサド、１，２，３，５−テトラメチルベンゼンおよび１，２，３，４−テトラメチルベンゼンはＡｌｄｒｉｃｈ　Ｃｈｅｍｉｃａｌ　Ｃｏｍｐａｎｙから入手した。ｏ−ジクロロベンゼン、塩化メチレン（ＣＨ２Ｃｌ２）およびメタノールはＥＭ　Ｓｃｉｅｎｃｅから入手した。イソデュレン（〜９０％）および押出し加工機実験で用いた１０−ウンデセン−１−オール（〜９６％）はＦｌｕｋａ　Ｃｈｅｍｉｃａｌ　Ｃｏｒｐｏｒａｔｉｏｎから入手した。ポリ（エチレン−コ−アクリル酸メチル）ジポリマーはデュポン社（ＤｕＰｏｎｔ　Ｃｏｍｐａｎｙ）から入手した。アクリル酸メチル（ＭＡ）が６２重量％でメルトインデックス（１９０℃）が約２５−４０ｇ／１０分の前記ジポリマーはＥ／６２ＭＡと表示しそしてＭＡが５９重量％でメルトインデックスが〜８の他のジポリマーはＥ／５９ＭＡと表示する。これらの共重合体は米国特許第３，９０４，５８８号および５，０２８，６７４号に記述されている方法で製造可能である。
【００４８】
本実施例では下記の省略形を用いる。
Ｅ　−　エチレン
ＥＢ　−　破壊時伸び（％）
Ｍ１００　−　試験片を１００％伸ばす（ダンベル上のベンチマークの元々の長さの２倍）に要する応力
ｍ／ｍ　−　モル／モル（モル比）
ＭＡ　−　アクリル酸メチル
ＭＤＲ　−　ロータレス硬化測定器（Ｒｏｔｏｒｌｅｓｓ　Ｃｕｒｅｍｅｔｅｒ）
ＯＤＲ　−　振動円盤型レオメーター（Ｏｓｃｉｌｌａｔｉｎｇ　Ｄｉｓｋ　Ｒｈｅｏｍｅｔｅｒ）
ＲＯＨ　−　オレフィン系不飽和アルコール
ＴＢ　−　破壊時張力
実施例１−６
装置および材料
ローラーブレード付きのタイプ６のミキサー／測定用ヘッドが備わっているＢｒａｂｅｎｄｅｒ　Ｐｌａｓｔｉｃｏｒｄｅｒ（商標）（Ｃ．Ｗ．Ｂｒａｂｅｎｄｅｒ　Ｉｎｓｔｒｕｍｅｎｔｓ，Ｉｎｃ．、Ｓｏｕｔｈ　Ｈａｃｋｅｎｓａｃｋ、ＮＪ、米国）（空洞部〜６０ｍｌ）を用いて溶融状態の反応をバッチ式に実施した。また、３ピースＰｒｅｐ　Ｍｉｘｅｒ（商標）とローラーブレードが備わっているＢｒａｂｅｎｄｅｒ　Ｐｌａｓｔｉｃｏｒｄｅｒ（商標）（空洞部〜３５０ｍｌ）を用いてスケールアップした実験も実施した。タイプ６の場合の典型的な総仕込み量は５０ｇでありそして大きい方のミキサーの場合の典型的な総仕込み量は２５０ｇであった。本実施例の１つにより完全に記述する二軸押出し加工機を用いて溶融状態の連続反応を実施した。
【００４９】
実施例１
ω−ウンデシレニルアルコールをＥ／６２ＭＡに２００℃でグラフト結合
タイプ６のＢｒａｂｅｎｄｅｒミキサー／測定用ヘッドに、窒素ブランケット（ｂｌａｎｋｅｔ）下２００℃でローラーブレードを７５ｒｐｍで回転させながら、Ｅ／６２ＭＡを４５．０ｇおよびω−ウンデシレニルアルコールを５．９ｍｌ（報告されている密度で５．０ｇ、計算したＲＯＨ／ＭＡモル比＝９．１％）仕込んだ。混合を２分間行った後、シリンジを用いて、その透明な溶融物にｏ−ジクロロベンゼン中２５％（重量／重量）のチタンテトラ−ｎ−ブトキサイド（触媒溶液）０．３２ｍｌを徐々に加えた。触媒添加が終わった後、Ｂｒａｂｅｎｄｅｒのトルクを徐々に１１０から２６０ｍ−ｇにまで上昇させた。触媒添加を開始して１３分後に前記ミキサーのブレードを停止させ、頭部を解体した後、生成物を排出させた。生成物の一部（１０．０ｇ）を５０ｍｌのＣＨ２Ｃｌ２に溶解させた後、この溶液をブレンダー中の２５０ｍｌのメタノール中で沈澱させた。沈澱した固体を１００ｍｌづつのメタノールで３回濯ぎ、各場合とも不純物の抽出を向上させる目的で前記液体の存在下で混練りし、そしてデカンテーションした後、圧縮してできるだけ最大限になるまで液体を排出させた。この固体をポリテトラフルオロエチレンシート上に置いて、ヒュームフード（ｆｕｍｅ　ｈｏｏｄ）内で一晩乾燥させた後、真空オーブンに入れて真空下ＲＴで窒素を導入しながら２４時間乾燥させた。この沈澱固体の１ｇを５ｍｌのＣＨ２Ｃｌ２に再溶解した後、ビーカー中の２５ｍｌのメタノール中で撹拌することにより再沈澱させた。この上に示した濯ぎおよびデカンテーション手順を繰り返した後、固体をまたこの上に示したように乾燥させた。１−Ａ（未精製）、１−Ｂ（沈澱物）および１−Ｃ（再沈澱物）と表示するサンプルを１Ｈ　ＮＭＲで分析した。この分析により、ω−ウンデシレニルアルコールで置換されたアクリル酸メチル（ＭＡ）の平均分率は５．９％（１−Ａ）、５．４％（１−Ｂ）および５．４％（１−Ｃ）であることが示された。この値は初期ＭＡに対する結合したアルコールのモル比であった。
【００５０】
実施例２
ω−ウンデシレニルアルコールをＥ／６２ＭＡに２３０℃でグラフト結合
Ｂｒａｂｅｎｄｅｒを２３０℃に加熱する以外は実施例１の手順を繰り返した。触媒添加後、Ｂｒａｂｅｎｄｅｒのトルクを急速に５０から３３０ｍ−ｇにまで上昇させそして２８０ｍｇで一定にした（ｌｅｖｅｌｅｄ　ｏｆｆ）。ω−ウンデシレニルアルコールで置換されたＭＡの平均分率は６．３％（２−Ａ）、５．８％（２−Ｂ）および５．７％（２−Ｃ）であった。
【００５１】
実施例３
ω−ウンデシレニルアルコールをＥ／６２ＭＡにグラフト結合
タイプ６のＢｒａｂｅｎｄｅｒミキサー／測定用ヘッドに、窒素ブランケット下２００℃でローラーブレードを７５ｒｐｍで回転させながら、Ｅ／６２ＭＡを４５．０ｇおよびω−ウンデシレニルアルコールを５．９ｍｌ（報告されている密度で５．０ｇ、計算したＲＯＨ／ＭＡモル比＝９．１％）仕込んだ。混合を２分間行った後、シリンジを用いて、その透明な溶融物にイソデュレン中２５％（重量／重量）のチタンテトラ−ｎ−ブトキサイド（触媒溶液）０．４２ｍｌを徐々に加えた。触媒添加が終わった後、Ｂｒａｂｅｎｄｅｒのトルクを徐々に８０から１７０ｍ−ｇにまで上昇させた。触媒添加を開始して１３分後に前記ミキサーのブレードを停止させ、頭部を解体した後、生成物を排出させた。生成物の一部（５．０ｇ）を２５ｍｌのＣＨ２Ｃｌ２に溶解させた後、この溶液をブレンダー中の１５０ｍｌのメタノール中で沈澱させた。沈澱した固体を５０ｍｌづつのメタノールで３回濯ぎ、各場合とも不純物の抽出を向上させる目的で前記液体の存在下で混練りし、そしてデカンテーションを行った後、圧縮してできるだけ最大限になるまで液体を排出させた。この固体をポリテトラフルオロエチレンシートの上に置いて、ヒュームフード内で一晩乾燥させた後、真空オーブンに入れて真空下ＲＴで窒素を導入しながら２４時間乾燥させた。この精製した生成物を１Ｈ　ＮＭＲで分析した結果、ω−ウンデシレニルアルコールで置換されたＭＡの平均分率は６．４％であることが示された。
【００５２】
実施例４−６
ω−ウンデシレニルアルコールをＥ／６２ＭＡにグラフト結合
３ピースＰｒｅｐ　Ｍｉｘｅｒ（商標）とローラーブレードが備わっているＢｒａｂｅｎｄｅｒ　Ｐｌａｓｔｉｃｏｒｄｅｒ（商標）に、窒素ブランケット下２００℃でローラーブレードを低速で回転させながら、表１に示したＥ／ＭＡおよびアルコールを仕込んだ（アルコール／ＭＡ＝９．１モル％）。ローラーブレードの速度を７５ｒｐｍにまで高くした。これらの材料を仕込んでいる間にＢｒａｂｅｎｄｅｒおよび内容物の温度が降下したことから、温度が再び２００℃に上昇するまで約８−１３分間混合を継続した。これらの反応体を２００℃にしながら、１，２，３，４−テトラメチルベンゼン中２５％（重量／重量）のチタンテトラ−ｎ−ブトキサイド（表１に示す触媒溶液）を徐々に添加した後、更に１３分間混合を継続した。次に、前記ミキサーのブレードを停止させ、頭部を解体した後、生成物を排出させた。この生成物のＮＭＲ分析により、ω−ウンデシレニルアルコールで置換されたＭＡの平均分率は表１に示す如きであることが示された。
【００５３】
【表２】
2004512387.tif 000006
【００５４】
この上で得た生成物（ペンダント型不飽和を有する）をゴム用ミルでコンパウンド化した後、硫黄化合物が基になった処方を用いてそれを成功裏に硬化させた。エチレンとアクリル酸メチルとマレイン酸モノエチルからなり、ジアミンで硬化させた同様な重合体に比較して、前記硫黄で硬化させた重合体は、早期反応（「スコーチ（ｓｃｏｒｃｈ）」）に対して高い耐性を示しかつはるかに迅速に硬化した。表２に示すように、非常に類似した組成の、過酸化物で硬化したエチレン−アクリル酸メチルジポリマー（比較実施例Ａ）に比較して引裂き強度が向上していた。硬化および物性を表２に要約する。５／６は実施例５で得た重合体と実施例６で得た重合体の混合物を意味する。
【００５５】
【表３】
2004512387.tif 000007
【００５６】
ａ ゴムコンパウンド：弾性重合体（１００）、ステアリン酸（１．５）、Ｎａｕｇａｒｄ（商標）４４５（１）、Ｖａｎｆｒｅ（商標）ＶＡＭ（０．５）、ＳＲＦカーボンブラック（６０）、Ｖｕｌｃｕｐ（商標）Ｒ（３．２）、ＨＶＡ−２（２）。圧縮硬化のみ：１７７℃で２０分間
ｂ ゴムコンパウンド：弾性重合体（１００）、酸化亜鉛（５）、ステアリン酸（１）、Ｎａｕｇａｒｄ（商標）４４５（１）、ＳＲＦブラック（６０）、硫黄（１．５）、ＭＢＴ（０．５）、Ｔｈｉｏｎｅｘ（商標）（１．５）。圧縮硬化のみ：１６０℃で２０分間
ｃ ゴムコンパウンド：弾性重合体（１００）、酸化亜鉛（５）、ステアリン酸（１）、Ｎａｕｇａｒｄ（商標）４４５（１）、ＳＲＦブラック（６０）、硫黄（０．５）、Ｔｈｉｏｎｅｘ（商標）（１）、Ｍｅｔｈｙｌ　Ｚｉｍａｔｅ（３）、Ｂｕｔｙｌ　Ｚｉｍａｔｅ（３）、Ｓｕｌｆａｓａｎ（商標）Ｒ（１）、ＴＭＴＤ（２．５）。圧縮硬化：１６０℃で２０分間
ｄ 一群の圧縮永久歪み用ペレットの後硬化を１６０℃のオーブン内で４時間行なった
実施例７−１１
押出し加工機を用いて連続的に行うＥ／６２ＭＡへのωウンデシレニルアルコールのグラフト結合
これらの実施例では下記の装置を用いた。
（ａ）Ｅ／ＭＡ弾性重合体を供給する目的で５．１ｃｍ（２”）のサテライト（ｓａｔｅｌｌｉｔｅ）単軸押出し加工機。
（ｂ）Ｂｅｒｓｔｏｒｆｆ（商標）（Ｆｌｏｒｅｎｃｅ、ＫＹ、米国）ＺＥ−２５二軸押出し加工機（直径が２５ｍｍでＬ／Ｄ＝３８で同方向回転でかみあい）。ブリスターリング（ｂｌｉｓｔｅｒ　ｒｉｎｇｓ）、混練り要素、混合要素および逆要素（ｒｅｖｅｒｓｅ　ｅｌｅｍｅｎｔｓ）が備わっているハードワーキングスクリューデザイン（ｈａｒｄ　ｗｏｒｋｉｎｇ　ｓｃｒｅｗ　ｄｅｓｉｇｎ）を用いた。それらの要素によってスクリューに沿った数箇所にホールドアップ（ｈｏｌｄ−ｕｐ）［メルトシール（ｍｅｌｔ　ｓｅｌａｓ）］の領域が作り出された。
（ｃ）ω−ウンデシレニルアルコールと触媒の溶液を供給する目的で２個のＩＳＣＯ（商標）（ＩＳＣＯ　Ｉｎｃ．、Ｌｉｎｃｏｌｎ、ＮＥ、米国）デジタルシリンジポンプ（モデル５００Ｄ）。
（ｄ）ナッシュウォーターリング（Ｎａｓｈ　ｗａｔｅｒ　ｒｉｎｇ）真空ポンプ、モデルＭＶＦ１５。
（ｅ）冷凍コールドトラップ（ｃｏｌｄ　ｔｒａｐ）（−６０℃で操作）。
【００５７】
下記の材料を用いた：
Ｅ／６２ＭＡ
Ｅ．Ｉ．ｄｕ　Ｐｏｎｔ　ｄｅ　Ｎｅｍｏｕｒｓ　ａｎｄ　Ｃｏｍｐａｎｙ、Ｗｉｌｍｉｎｇｔｏｎ、ＤＥ、米国
１０−ウンデセン−１−オール（ω−ウンデシレニルアルコール）
供給業者：Ｆｌｕｋａ
検定：９６％
チタン（ＩＶ）ブトキサイド
供給業者：Ａｌｄｒｉｃｈ
検定：９９％
１，２，３，５−テトラメチルベンゼン
供給業者：Ａｌｄｒｉｃｈ
検定：８０％
Ｂｅｒｓｔｏｒｆｆ押出し加工機にＥ／ＭＡ重合体を調節した速度で供給し、この重合体が前記Ｂｅｒｓｔｏｒｆｆのゾーン０の中に注入される点の温度は約１００℃であった。前記Ｂｅｒｓｔｏｒｆｆ押出し加工機が含む７ゾーンの全部を表３に示す同じ温度に加熱しそして８番目のゾーン（ダイス）を２００℃に設定した。ω−ウンデシレニルアルコールを計量してシリンジポンプでＢｅｒｓｔｏｒｆｆ押出し加工機のゾーン１（投入末端部）に供給した。毎日、新しいバッチの触媒溶液（１，２，３，５−テトラメチルベンゼン中２５％（重量／重量）のチタン［ＩＶ］ｎ−ブトキサイド）を調製し、ＩＳＣＯシリンジポンプに入れて、前記Ｂｅｒｓｔｏｒｆｆのゾーン１またはゾーン４のいずれかに送り込んだ。排気口をゾーン６の所に位置させた。定常状態の処理量に到達した後であるがアルコールと触媒を注入する前に、Ｅ／ＭＡ重合体の産出量を２分間隔で重量測定することにより前記重合体の流量を検査した。前記ダイスから出て来た重合体を風袋を計っておいたポリテトラフルオロエチレン内張りフライパンの中に測定した時間間隔（通常は２分間）集め、水槽の冷却水で冷却した後、重量を測定することにより、生成物の生産速度を測定した。この実験全体に亘って時々液体の流れを止めて重合体の生産量を測定した。副生成物であるメタノールと未反応のω−ウンデシレニルアルコールのいくらかが前記Ｂｅｒｓｔｏｒｆｆの出口末端部近くでこの押出し加工機に備わっている真空口（これは上述した真空ポンプとコールドトラップにつながっている）の所で除去された。
【００５８】
Ｅ／ＭＡの目標生産率は６０ｇ／分であり、これの測定を液体導入前に行った。この実施例が終了した時点でアルコールの流れを止めて測定した生産率は５８．７ｇ／分であった。滞留時間は約１．２−１．５分であった。この生産物はほとんど全部がＥ／ＭＡであった、と言うのは、添加した触媒の濃度は低くかつ触媒担体溶媒は揮発性であることから前記真空口の所で除去されることが確保されるはずであるからである。前記ω−ウンデシレニルアルコールの供給速度を７．８６ｍｌ／分にした。前記Ｂｅｒｓｔｏｒｆｆ押出し加工機のスクリュー速度を２０５ｒｐｍにした。触媒流量およびＢｅｒｓｔｏｒｆｆのバレル温度を表３に記述する様式で変えた。
【００５９】
ω−ウンデシレニルアルコールで置換されたＭＡの平均分率を計算する目的で、δ５．０ｐｐｍの所のビニルプロトンピークを用いない以外はこの上に記述した様式でＮＭＲ分析を実施した。反応を起こさなかったと思われるサンプルのスペクトルの対応する面積を差し引くことにより、ベースライン補正を４．０５ｐｐｍの所の生成物ピーク面積に適用した。このベースライン補正を行った分析値を表３に示す。表４に、ベースライン補正を適用したデータと適用しなかったデータを報告する。表４の１番目の縦列に示したブレンド物（これは、実施例５のグラフト結合／元々のＭＡが８５％と実施例６のグラフト結合／元々のＭＡが１５％の合計に等しい）に関して報告するデータには補正を適用しなかった。
【００６０】
【表４】
2004512387.tif 000008
【００６１】
硫黄型の硬化処方を用いて、この上に示した押出し加工機を用いたω−ウンデシレニルアルコールのグラフト結合で得た生成物をゴム用ミルでコンパウンドにした後、これに加硫を行なった、この加硫ゴムの物性を表４に示す。ペンダント型ビニル基の含有量が最も少ないサンプルを除き、試験を行った全ての試験サンプルを硫黄で硬化させることができた。それらの不飽和レベルの方がＢｒａｂｅｎｄｅｒ　Ｐｌａｓｔｉｃｏｒｄｅｒ（商標）で調製したグラフト品（ｇｒａｆｔｓ）のそれよりも低いことから、弾性率が低く、破壊時伸びが高くかつ圧縮永久歪みが高いことで明らかなように、それらはゆっくりと硬化してゆるい架橋網状組織を与えた。このデータは、硬化および物性の両方と不飽和度の間に良好な相互関係が存在することを示している。
【００６２】
【表５】
2004512387.tif 000009
【００６３】
ａ　圧縮硬化：１６０℃で２０分間、１６０℃で行う後硬化：スラブの場合４．５時間、圧縮永久歪み用ペレットの場合４時間。
ｂ 圧縮硬化：１６０℃で２０分間、圧縮永久歪み用ペレットの場合の後硬化：１６０℃で４時間。
ｃ ゴムコンパウンド：弾性重合体（１００）、酸化亜鉛（５）、ステアリン酸（１）、Ｎａｕｇａｒｄ（商標）４４５（１）、ＳＲＦブラック（６０）、Ｍｅｔｈｙｌ　Ｚｉｍａｔｅ（３）、Ｂｕｔｙｌ　Ｚｉｍａｔｅ（３）、Ｓｕｌｆａｓａｎ（商標）Ｒ（１）、硫黄（０．５）、Ｔｈｉｏｎｅｘ（商標）（１）、ＴＭＴＤ（２．５）。
【００６４】
過酸化物型の硬化処方を用いて、この上に示した押出し加工機を用いたω−ウンデシレニルアルコールのグラフト結合で得た生成物のいくらかをゴム用ミルでコンパウンドにした後、これに加硫を行ない、この加硫ゴムの物性を表５に示す。ＯＤＲデータが示すように、不飽和をＥ／ＭＡにグラフト結合させると不飽和を全く含有しないジポリマー対照に比較して、過酸化物による加硫速度が速くなった。また、そのグラフト結合したＥ／ＭＡは、硬化が完了した時の最終ＯＤＲトルクで示されるように、高い硬化状態も達成した。また、このグラフト結合したＥ／ＭＡの加硫ゴムが示した耐圧縮永久歪み性も対照に比較して向上していた。
【００６５】
硬化条件を表５および６に示したコンパウンドの場合と同じにし、スラブおよびペレットに対する圧縮成形条件を１７７℃で１５分にし、そして一群の圧縮永久歪み用ペレットに対するオーブンによる後硬化を１７７℃で４時間にした。
【００６６】
【表６】
2004512387.tif 000010
【００６７】
ａ　下記を含有するコンパウンド（重量）：弾性重合体（１００．０）、Ｖａｎｆｒｅ（商標）ＶＡＭ（０．５）、Ａｒｍｅｅｎ（商標）１８Ｄ（０．５）、ステアリン酸（１．５）、Ｎａｕｇａｒｄ（商標）４４５（１．０）、ＳＲＦブラック，Ｎ−７７４（６５．０）、ＴＰ−７５９（５．０）、Ｖｕｌｃｕｐ（商標）Ｒ（２．５）、ＨＶＡ−２（１．０）
ｂ　名目上のメルトインデックス＝４０
ｃ　圧縮硬化を１７７℃で１５分間行ったサンプル
驚くべきことに、表６に示すように、不飽和をグラフト結合させた重合体とグラフト結合した不飽和を全く含まないバージン重合体のブレンド物を基にしたコンパウンドにおいてさえ硬化（ｓｅｔ）の実質的な向上を保持していることが分かる。このことはまた表５の最後の縦列にも示されている。
【００６８】
【表７】
2004512387.tif 000011
【００６９】
ａ　下記を含有するコンパウンド（重量）：弾性重合体（１００．０）、Ｖａｎｆｒｅ（商標）ＶＡＭ（０．５）、Ａｒｍｅｅｎ（商標）１８Ｄ（０．５）、ステアリン酸（１．５）、Ｎａｕｇａｒｄ（商標）４４５（１．０）、ＳＲＦブラック，Ｎ−７７４（６５．０）、ＴＰ−７５９（５．０）、Ｖｕｌｃｕｐ（商標）Ｒ（２．５）、ＨＶＡ−２（１．０）
ｂ　名目上のメルトインデックス＝４０
ｃ　圧縮硬化を１７７℃で１５分間行ったサンプル
実施例１２−１９
押出し加工機を用いて連続的に行うＥ／６２ＭＡへの市販オレイルアルコールのグラフト結合
ω−ウンデシレニルアルコールの代わりに市販グレードのオレイルアルコールをグラフト化剤（ｇｒａｆｔｉｎｇ　ａｇｅｎｔ）として用いる以外は実施例７−１１に記述した手順に従った。Ｈｅｎｋｅｌ　Ｃｏｒｐｏｒａｔｉｏｎから入手したＨｅｎｋｅｌ（商標）３３１７またはＨＤ　Ｏｃｅｎｏｌ（商標）９０／９５として知られるオレイルアルコールの純度は約９０％であり、その残りは飽和長鎖アルコールであった。これらの実施例ではゾーンを異なる様式で定義し、重合体供給ゾーンをこの上に示した実施例で報告した「０」ではなく「１」と表示した。従って、重合体をゾーン１に供給し、アルコールをゾーン２に供給し、そして触媒溶液を表７に示すゾーンに供給した。排気口をゾーン７に位置させた。
【００７０】
Ｅ／６２ＭＡの目標生産率は６０ｇ／分であり、これの測定を液体導入前に行い、実験中のいろいろな時点で測定した生産率は６２−６５ｇ／分であった。Ｈｅｎｋｅｌ（商標）３３１７を１２．６ｍｌ／分の供給速度で供給した。押出し加工機のスクリュー速度を１９０−２００ｒｐｍにした。触媒流量およびＢｅｒｓｔｏｒｆｆのバレル温度を表７に記述する様式で変えた。実施例１５と残りの実施例は、実施例１５ではＨｅｎｋｅｌ（商標）３３１７中１２．３％（重量／重量）のチタン［ＩＶ］ｎ−ブトキサイド溶液からなる触媒を４．８ｍｌ／分で供給しそして別途Ｈｅｎｋｅｌ（商標）３３１７アルコールの供給速度を８．３ｍｌ／分に下げる（不飽和アルコールが他の実施例の場合とほぼ同じ量でＥ／６２ＭＡに混ざるように）点で異なっていた。この市販アルコールに入っているオレイルアルコール、即ちただ１つの不飽和成分の含有量は９０％であることから、表７に示すように、不飽和アルコールで置換されたＭＡの量はＨｅｎｋｅｌ（商標）３３１７で置換されたＭＡの全量の９０％であると計算された。この長鎖アルコールは比較的非揮発性であることから、それがグラフト結合しない場合には重合体中にいくらか残存した。
【００７１】
Ｈｅｎｋｅｌ（商標）３３１７で置換されたＭＡの分率および生成物中のアルコール全体に対するグラフト結合したアルコールの比率をプロトンＮＭＲデータから得て表７に報告し、計算値を表８に示す。４００ＭＨｚの分光測定装置（Ｂｒｕｋｅｒ　ＡＭ−４００）を用いてＮＭＲスペクトルの測定を行った。サンプル中の全アルコールのモル％（ＭＡを基準にした）（縦列Ｆ）の計算をδ５．３ｐｐｍの所のビニルプロトン（サンプル中のグラフト結合した不飽和アルコールとグラフト結合しなかった不飽和アルコールを表す）およびδ２．３ｐｐｍの所のメチンプロトン（Ｅ／６２ＭＡの出発ＭＡ含有量を表す）を用いて行った。ＮＭＲ分析でＨｅｎｋｅｌ（商標）３３１７の不飽和オレイルアルコール含有量は９０％であることが示されたことから、飽和と不飽和両方のアルコールの全含有量の測定に補正係数を適用した。アルコール全体の相対的モル数を得る目的で、縦列Ｂのピーク面積を２で割る代わりにそれを２ｘ０．９０＝１．８で割った。ＮＭＲ分析により、また、Ｅ／６２ＭＡの製造中にＭＡのメチンプロトンがいくらか消費されることも示された（δ３．６ｐｐｍの所のＭＡのメチルエステルのピーク３．０を基準にしたδ２．３ｐｐｍの所の測定ピーク面積は１．００ではなく０．９２である）。従って、反応前のＭＡの相対的モル数を得る目的で、縦列Ｅのピーク面積を１．００ではなく０．９２で割ると言った２番目の補正を適用した。従って、ＭＡ（縦列Ｆ）を基準にしたサンプル中の全アルコールのモル％は（１００％ｘ縦列Ｂ／１．８）／（縦列Ｅ／０．９２）であった。
【００７２】
Ｈｅｎｋｅｌ（商標）３３１７中の全アルコールで置換されたＭＡの分率（縦列Ｇ）の測定をアルコールのグラフト結合によってもたらされたＣＨ２エステルのプロトン（δ４．０ｐｐｍの所）とＭＡのＣＨ３エステルのピーク（δ３．６ｐｐｍの所）の比較で行った。δ３．６ｐｐｍの所のピークから初期ＭＡ含有量を決定する目的で、エステル交換反応中に失われたＣＨ３の損失率（これは作り出されるＣＨ２エステルのプロトン数の１．５倍に等しい）の補正を適用した。従って、置換されたＭＡのモル％（縦列Ｇ）は（１００％ｘ縦列Ｃ／２）／（縦列Ｃｘ１．５／３＋縦列Ｄ／３）であった。アルコールのグラフト結合によってもたらされたＣＨ２エステルのプロトン（δ４．０ｐｐｍの所）とＭＡのＣＨピーク（δ２．３ｐｐｍの所）の比較を行う２番目の方法を用いて、Ｈｅｎｋｅｌ（商標）３３１７中の全アルコールで置換されたＭＡの分率（縦列Ｈ）の測定を行った。この上に記述したようにＥ／６２ＭＡ製造中のＣＨの損失にも同じ補正を適用した。従って、置換されたＭＡのモル％（縦列Ｈ）は（１００％ｘ縦列Ｃ／２）／（縦列Ｅ／０．９２）であった。アルコールで置換されたＭＡの分率をＭＡを基準にした全アルコールの量と比較することにより、押出し加工生成物中のグラフト結合／全アルコールの比率（縦列Ｉ）を決定した。従って、この比率は（１００％ｘ縦列Ｈ／縦列Ｆ）であった。
【００７３】
【表８】
2004512387.tif 000012
【００７４】
【表９】
2004512387.tif 000013
【００７５】
同じ押出し加工機を同じ様式で用い、Ｈｅｎｋｅｌ（商標）３３１７または３３１８をグラフト化剤として用いることにより、追加的グラフト化材料（ｇｒａｆｔ　ｍａｔｅｒｉａｌｓ）の調製を行った。Ｈｅｎｋｅｌ（商標）３３１８［これはまたＨＤ　Ｏｃｅｎｏｌ（商標）１１０／１３０としても知られる］が他の不飽和アルコールであり、これはリノレイルアルコールを約３５％、リノレニルアルコールを１０％およびオレイルアルコールを４０％含有していてその残りは飽和長鎖アルコールからなっている。グラフト化の結果を表９に示す。Ｈｅｎｋｅｌ（商標）３３１７または３３１８の不飽和アルコール含有量は８５％であることから、不飽和アルコールで置換されたＭＡの量は、表９に示すように、Ｈｅｎｋｅｌ（商標）３３１８で置換されたＭＡの総量の８５％であると計算された。
【００７６】
【表１０】
2004512387.tif 000014
【００７７】
表７および９に示したグラフト重合体を硫黄硬化系により加硫化し、選択した硬化および物性を表１０に示す。
【００７８】
【表１１】
2004512387.tif 000015
【００７９】
ａ　硫黄硬化処方：弾性重合体（１００）、酸化亜鉛（５）、ステアリン酸（１）、Ｎａｕｇａｒｄ（商標）４４５（１）、ＳＲＦブラック（６０）、Ｍｅｔｈｙｌ　Ｚｉｍａｔｅ（３）、Ｂｕｔｙｌ　Ｚｉｍａｔｅ（３）、Ｓｕｌｆａｓａｎ（商標）Ｒ（１）、硫黄（０．５）、Ｔｈｉｏｎｅｘ（商標）（１）、ＴＭＴＤ（２．５）。
ｂ 圧縮硬化：１６０℃で２０分間、オーブンによる後硬化：１６０℃で４時間。
ｃ 圧縮永久歪み用試験条件
【国際公開パンフレット】
2004512387.tif 000020
2004512387.tif 000021
2004512387.tif 000022
2004512387.tif 000023
2004512387.tif 000024
2004512387.tif 000025
2004512387.tif 000026
2004512387.tif 000027
2004512387.tif 000028
2004512387.tif 000029
2004512387.tif 000030
2004512387.tif 000031
2004512387.tif 000032
2004512387.tif 000033
2004512387.tif 000034
2004512387.tif 000035
2004512387.tif 000036
2004512387.tif 000037
2004512387.tif 000038
2004512387.tif 000039
2004512387.tif 000040
2004512387.tif 000041
2004512387.tif 000042
2004512387.tif 000043
2004512387.tif 000044
2004512387.tif 000045
2004512387.tif 000046
2004512387.tif 000047
2004512387.tif 000048
2004512387.tif 000049
【国際公開パンフレット（コレクトバージョン）】
2004512387.tif 000050
【手続補正書】
【提出日】平成14年2月27日(2002.2.27)
【手続補正１】
【補正対象書類名】明細書
【補正対象項目名】特許請求の範囲
【補正方法】変更
【補正の内容】
【特許請求の範囲】
【請求項１】
重合体を架橋させる方法であって、
（ａ）本質的に約１０モルパーセント以上のエチレン、約１０モルパーセント以上の
【化１】
2004512387.tif 000051
［ここで、
Ｒ１は、メチルまたは水素であり、そして
Ｒ２は、ヒドロカルビルもしくは置換ヒドロカルビルである］
および全体で約１０モルパーセント以下の量の１種以上の炭化水素オレフィンからなる１番目の重合体をオレフィン結合を１つ以上含むアルコールもしくは第一級アミンによりエステル交換もしくはアミド化することにより前記オレフィン結合を伴う側鎖を有する２番目の重合体を生成させ、そして
（ｂ）硫黄または過酸化物硬化系を用いて前記２番目の重合体を架橋させる、
ことを含んで成る方法。
【請求項２】
前記１番目の重合体が弾性重合体である請求項１記載の方法。
【請求項３】
各Ｒ２が独立して炭素原子を１から６個含むアルキルである請求項２記載の方法。
【請求項４】
Ｒ２がメチルである請求項２記載の方法。
【請求項５】
前記１番目の重合体がエチレン／アクリル酸メチルのジポリマーである請求項２記載の方法。
【請求項６】
前記１番目の重合体がエチレン／アクリル酸アルキル共重合体であり、各アルキルが炭素原子を１から６個含む請求項２記載の方法。
【請求項７】
エステル交換を実施する請求項１、２または５記載の方法。
【請求項８】
エステル交換用触媒を存在させる請求項７記載の方法。
【請求項９】
前記触媒がテトラアルキルチタネートまたは錫化合物である請求項８記載の方法。
【請求項１０】
前記アルコールが式ＨＲ３（ＣＲ４＝ＣＲ５Ｒ６）ｔＣＨ２ＯＨ（ＩＩＩ）［式中、Ｒ３および各Ｒ５は、各々独立して、共有結合、アルキレンまたはアルキリデンであり、そしてＲ４およびＲ６は、各々独立して、水素またはアルキルであり、そしてｔは１、２または３である］で表される請求項７記載の方法。
【請求項１１】
前記アルコールがオレイルアルコール、リノレイルアルコールまたはリノレニルアルコールの中の１種以上である請求項７記載の方法。
【請求項１２】
（ｂ）中にまた前記１番目の重合体も存在するが、但し前記２番目の重合体が前記１番目の重合体と前記２番目の重合体の総量の少なくとも２０重量％であることを条件とする請求項１記載の方法。
【請求項１３】
（ａ）本質的に約１０モルパーセント以上のエチレン、約１０モルパーセント以上の
【化２】
2004512387.tif 000052
［ここで、
Ｒ１は、メチルまたは水素であり、そして
Ｒ２は、ヒドロカルビルもしくは置換ヒドロカルビルであるが、但しＲ２の少なくとも０．５モルパーセントがオレフィン不飽和を含むことを条件とし、そしてＸは、Ｏ、ＮＨまたはＮＲ３（ここで、Ｒ３は、ヒドロカルビルもしくは置換ヒドロカルビルである）から成る群から選択される］
および全体で約１０モルパーセント以下の量の１種以上の炭化水素オレフィンからなる重合体、および
（ｂ）硫黄または過酸化物硬化系、
を含んで成るが、但しＸの１つ以上の種を含んでいてもよいことを条件とする組成物。
【請求項１４】ＸがＯである請求項１３記載の組成物。
【請求項１５】前記重合体が弾性重合体である請求項１３記載の組成物。
【請求項１６】
不飽和を含まない各Ｒ２が独立して炭素原子を１から６個含むアルキルである請求項１５記載の組成物。
【請求項１７】
不飽和を含まないＲ２がメチルである請求項１５記載の組成物。
【請求項１８】
前記重合体が不飽和を含まないＲ２がメチルである（Ｉ）とエチレンのみの共重合体である請求項１７記載の組成物。
【請求項１９】
また２番目の重合体も存在するが、但し前記１番目の重合体が前記１番目の重合体と前記２番目の重合体の総量の少なくとも２０重量％でありそして前記２番目の重合体が本質的に約１０モルパーセント以上のエチレン、約１０モルパーセント以上の
【化３】
2004512387.tif 000053
［ここで、
Ｒ１は、メチルまたは水素であり、そして
Ｒ２は、ヒドロカルビルもしくは置換ヒドロカルビルであるが、但し少なくともＲ２のいずれもオレフィン不飽和を含まないことを条件とする］
および全体で約１０モルパーセント以下の量の１種以上の炭化水素オレフィンからなる重合体であることを条件とする請求項１３記載の組成物。
【請求項２０】
請求項１記載の方法の生成物。
【請求項２１】
請求項７記載の方法の生成物。
【請求項２２】
前記１番目の重合体が段階（ａ）の前に乾燥される請求項１記載の方法。
【請求項２３】
前記１番目の重合体が段階（ａ）の前に乾燥される請求項７記載の方法。
【手続補正２】
【補正対象書類名】明細書
【補正対象項目名】００１４
【補正方法】変更
【補正の内容】
【００１４】
［ここで、
Ｒ１は、メチルまたは水素であり、そして
Ｒ２は、ヒドロカルビルもしくは置換ヒドロカルビルであるが、但しＲ２の少なくとも０．５モルパーセントがオレフィン不飽和を含むことを条件とし、そしてＸは、Ｏ、ＮＨまたはＮＲ３（ここで、Ｒ３は、ヒドロカルビルもしくは置換ヒドロカルビルである）から成る群から選択される］
および全体で約１０モルパーセント以下の量の１種以上の炭化水素オレフィンからなる重合体、および
（ｂ）硫黄または過酸化物硬化系、
を含んで成るが、但し前記組成物はＸの１つ以上の種を含んでいてもよいことを条件とする。
【国際調査報告】
2004512387.tif 000054
2004512387.tif 000055
2004512387.tif 000056